ПЕНОДИАТОМИТОВАЯ СЫРЬЕВАЯ СМЕСЬ
DIATOMITE FOAM RAW MIX

Изобретение относится к производству строительных материалов и может быть использовано в строительстве - монолитном домостроении для изготовления легких, прочных и теплоизоляционных стеновых конструкций и изделий из материалов на ее основе.
Известна гомогенизированная смесь диатомита, древесных опилок, воды и технической пены на основе скрубберной пасты (SU 1151530, кл. С04В 38/10, 23.04.1985).
Недостаток данной сырьевой смеси заключается в том, что сырьевая смесь получена таким способом, при сушке вследствие высокого процента усадки не обеспечивает заданного качества формованных на этой смеси изделий.
Известна сырьевая смесь, содержащая:
Диатомит 33-34 (от массы сырьевой смеси),
Опилки древесные 3 (от массы сухого диатомита),
Пенообразователь 0,15-0,25 (от массы сырьевой смеси),
Вода - остальное.
Использование такой пенодиатомитовой сырьевой смеси для изготовления литьевых изделий, например строительных кирпичей и блоков, позволяет получать низкий коэффициент их усадки, а это в свою очередь снижает процент брака готовых изделий вследствие уменьшения количества трещин и повышает прочность изделий (RU 2225381, кл. С04В 38/10, 10.03.2004).
Наиболее близким техническим решением является сырьевая смесь для изготовления ячеистого бетона, содержащая, мас.%: известь 4,0-15,5, цемент 2,0-12,4, двуводный гипс 1,2-2,4, диатомит 23,3-32,6, поверхостно-активное вещество 0,001-0,0015, алюминиевая пудра 0,015-0,025, вода - остальное (SU №1512959, 07.10.1989).
Использование такого компонента в качестве вяжущего улучшает ряд характеристик, таких как - сокращение производственно-технологического цикла, сокращение энергозатрат, улучшение физико-механических свойств - прочность при сжатии наступает через 2 часа, в несколько раз уменьшается время достижения распалубочной прочности, снижается стоимость получаемой продукции.
Недостаток данного изобретения заключается в том, что в нем недостаточно эффективен производственно-технологический цикл приготовления пенодиатомитовой сырьевой смеси и изделий на ее основе с одновременным улучшением физико-механических свойств.
Технической задачей данного изобретения является упрощение производственно-технического цикла приготовления пенодиатомитовой сырьевой смеси и изделий на ее основе с одновременным улучшением физико-механических свойств.
Техническая задача обеспечивается тем, что пенодиатомитовая сырьевая смесь содержит диатомит, известь, пено- и/или газообразователь и воду при следующем соотношении компонентов, мас.%:
Диатомит
35-40
Известь
2-8
Пенообразователь и/или газообразователь
0,05-0,15
Вода
остальное.
Пенообразователи представлены в виде: синтетические на основе водных растворов ПАВ, например ПБ-2000, ПО-6СП, Пионер и т.д, или на основе растительного или животного сырья, например ПО-6, гидролизованная кровь и т.д.
Газообразователь: алюминиевая пудра, перекись водорода, кремний, органические соединения, химические соединения, разлагающиеся при нагревании с выделением негорючих газов.
Дисперсность диатомита
2
Удельная поверхность не менее 250 м/кг.
Вид извести: негашеная, гидратная или гидравлическая.
Для иллюстрации получения пенодиатомитовой смеси, содержащей диатомит, известь, пенообразователь и/или газообразователь, ниже приведены примеры конкретного выполнения.
Пример 1
Диатомит
35
Пенообразователь
0,12
Известь
7,0
Вода
57,88
Испытания проводились в соответствии с ГОСТ 21-520-89. В качестве пенообразователя был использован ПБ-2000. Полученный состав обладает пониженной усадкой при формовании, однородной пористой структурой, низким коэффициентом теплопроводности и хорошей прочностью при сжатии.
Пример 2
Диатомит
35
Газообразователь
0,10
Известь
8,0
Вода
56,9
В качестве газообразователя была использована алюминиевая пудра. Результаты приведены в таблице.
Полученный состав обладает нулевой усадкой при формовании, низким коэффициентом теплопроводности и хорошей прочностью при сжатии.
Пример 3
Диатомит
40
Пенообразователь
0,08
Газообразователь
0,05
Известь
7,00
Вода
52,87
Полученный состав обладает пониженной усадкой при формовании, однородной пористой структурой, низким коэффициентом теплопроводности и хорошей прочностью при сжатии.
Таким образом, пенодиатомитовая сырьевая смесь для приготовления ячеистых бетонов на основе диатомита обеспечивает достижение задачи упрощения и ускорения производственно-технологического цикла получения смеси и изделий из нее в несколько раз с одновременным улучшением физико-механических свойств - высокой прочности на сжатие, высокой прочности на растяжение, морозостойкости, высокой стойкости к атмосферному воздействию. Как результат, значительно снижаются энергетические и временные затраты, а следовательно, и себестоимость получаемой продукции из пенодиатомитовой смеси.